FR 2578549 A1 19860912 FR 8603181 A 19860306 La présente invention concerne des compositions liquides contenant un polymère, destinées à l'emploi comme épaississants dans des milieux aqueux et, plus particulière- ment, des compositions liquides contenant un polymère, sus- ceptibles d'être utilisées pour augmenter la viscosité des saumures en vue de fournir des fluides de forage et de trai- tement des puits aqueux épaissis. L'emploi de polymères tels que l'hydroxyéthylcel- lulose (HEC) dans des fluides, par exemple dans les saumures utilisées dans les fluides de forage et de traitement des puits pour améliorer la viscosité, l'évacuation des matières solides et/ou le contrôle de la filtration a connu un grand succès ces dernières années. Il est cependant connu que l'ap- plication directe de ces poudres sous forme de poudre sèche conduit à la formation d'"yeux de poisson", c'est-à-dire des blocs de polymère non hydratés qui peuvent entraîner des pro- blèmes opérationnels tels que l'obstruction des tamis des se- coueuses et la formation de bouchons. On peut réduire ces problèmes au minimum en ajoutant le polymère sous forme d'une solution, d'un colloïde ou de toute autre suspension uniforme dispersée dans un véhicule non solvant tel qu'un liquide à base d'huile, par exemple l'huile Diesei, le kérosène. Une telle formulation à base d'HEC qui a connu un grand succès est décrite dans la demande conjointe n d'ordre 115.405, dé- posée le 25 Janvier 1980. Cependant, la composition décrite dans la demande conjointe précitée présente l'inconvénient que, si la formulation est stockée dans des conditions stati- ques pendant une durée prolongée, il en résulte une sédimen- tation indésirable et un dépôt dur de l'HEC. La redispersion de l'HEC est longue, exige un équipement spécial et n'est gé- néralement pas favorable aux opérations de forage, de recon- ditionnement ou de complêtion sur le site d'exploitation. Un autre inconvénient de la composition décrite dans la demande conjointe précitée est que la composition, du fait qu'elle contient une argile, n'est pas entièrement solu- ble dans les acides. Ainsi qu'il est bien connu, il est sou- haitable dans le cas des fluides destines à des applications 9591 FR 2. 2578549 de reconditionnement et de complêtion et, dans certains cas, essentiel que le fluide soit soluble dans les acides de ma- nière qu'il puisse, au besoin, être déplacé de la formation sans l'endommager. C'est par conséquent un objet de la présente in- vention- que de produire une composition liquide contenant un polymère, améliorée, utile pour l'épaississement de milieux aqueux. Un autre objet de la présente invention est de fournir un fluide de forage ou de traitement des puits aqueux amélioré. Un autre objet encore de la présente invention est de fournir une composition liquide contenant un polymère qui puisse être mélangée avec des saumures pour champs pétroli- fères et similaires pour produire des fluides de forage et de traitement des puits aqueux épaissis et qui soit essentielle- ment soluble dans les acides. Les objets ci-dessus de l'invention et d'autres ressortiront de la description présentée ici et des revendi- cations annexées. Conformément à la présente invention, il est prévu une composition liquide contenant un polymère, pouvant être utilisée pour l'épaississement de milieux aqueux, tels que de l'eau douce, des saumures pour champs pétrolifères et simi- laires, pour fournir des fluides de forage et de traitement des puits, par exemple des fluides de complétion et de recbn- ditionnement. La composition comprend de l'HEC, un liquide hy- drophobe ou à base d'huile et une quantité efficace d'un agent gélifiant composé d'un sel d'aluminium d'un ou de plusieurs oxyalkyl phosphates et/ou oxyalkyl alkylphosphates. D'une ma- nière générale, le liquide à base d'huile est un hydrocarbure dans lequel l'HEC n'est pratiquement pas gonflable. Dans un mode de réalisation particulièrement préféré de la présente invention, on y trouve inclus un tensio-actif qui contribue à l'empêchement de la sédimentation et du dépôt dur de l'HEC. Les compositions liquides contenant un polymère, lorsqu'elles sont incorporées à des milieux aqueux, notamment à des sau- 9591 FR 3. 25785 9 mures pour champs pétrolifères, constituent des fluides de forage ou de traitement des puits idéaux. Les nouvelles compositions liquides contenant un polymère de la présente invention font-appel à l'hydroxyéthyl- cellulose (HEC) comme composant de base pour provoquer l'1- paississement du milieu aqueux. L'hydroxyéthylcellulose est un polymère non ionique hydrosoluble à haut rendement, obte- nu par traitement de la cellulose avec de l'hydroxyde de so- dium, suivi d'une réaction avec de l'oxyde d'éthylèneo Chaque motif d'anhydroglucose dans la molécule de cellulose possède trois groupes hydroxyles réactifs0 Le nombre moyen de moles d'oxyde d'éthylène qui se fixent sur chaque motif d'anhydro- glucose dans la cellulose est appelé moles de substituant combinées. D'une manière générale, plus le degré de substitu- tion est élevé, meilleure sera la solubilité dans l'eau. Bien que l'on puisse utiliser une HEC avec un degré de substitu- tion molaire aussi faible que 1,5, il est préférable d'utili- ser une HEC possédant un degré de substitution molaire de 1,8 ou plus, en particulier de 2,5 et plus. Il est clair que l'HEC particulière sélectionnée dépend du type de composition de polymère liquide et, en fin de compte, du type de fluide de forage ou de traitement recherché. Par exemple, l'HEC dite traitée en surface, telle que celle décrite dans les brevets U.S. 3.455.714; 2.879.268 et 3.072o035, peut être utilisée avec avantage. Cette HEC traitée en surface présente une dis- persabilité plus grande dans la composition. L'HEC devra être présente dans la composition liquide contenant un polymère, à raison d'environ 25 à environ 55 % -en poids par rapport au poids total de la composition liquide contenant un polymère. Le liquide à base d'huile servant à la préparation de la composition de la présente invention est généralement un hydrocarbure qui ne provoque pas de gonflement, ni d'é- paississement important de l'HECo Des liquides à base d'huile cités-en exemple sont des hydrocarbures aliphatiques et aro- matiques liquides, en particulier ceux contenant cinq à dix atomes de carbone, l'huile Diesel, le kérosène, des distil- lats de pétrole, des huiles de pétrole, l'huile minérale et 9591 FR 4-. 2578549 similaires. D'une manière générale, le liquide à base d'huile devra être non polaire et posséder un bas point d'écoulement. Un liquide à base d'haile particulièrement préféré est u huile de base paraffinique du type huile minérale blanche ou huile minérale pour joints qui est pratiquement exempte de composés aromatiques. Etant donné qu'elles sont biodégra:a- bles, ces huiles ne présentent aucun danser pour!'env- - nement et trouvent un intérêt particulier dans les ops--. *rns en mer. Le liquide à base d'huiledevra être présent dan:. composition de la présente invention en des quantités.- %-5 ron 35 à environ 75 pourcent et poids, par rapport au pc' total de la composition et, de préférence, d'environ environ 60 pourcent en poids, par rapport au poids tota - la composition. L'agent gélifiant employé dans les compositicns> la présente invention est l'agent gélifiant décrit dans brevet U.S. 4.316.810 mentionné ici à titre de référence: tous les usages. Ainsi qu'il est exposé dans le brevet ?>_ cité, les composés gélifiants peuvent être représentés =- riquement par la formule développée suivante: R20 - R10Oc - 7- Al (OH) a R20---ROc -!I -- R40 - / R30/d b dans laquelle: a 0 à 2 b=l à 3 c l à 5 d = 1 à 5, et la somme de a + b = 3, R10O et R30 = un groupe alkyloxy, alcényloxy ou alcyrnyiv oxy contenant 1 à 18 atomes de carbone, CH2CH(CH3)0, CH2Cr2- ou OH, R20 et R40 = un groupe alkyloxy, alcényloxy ou alcynyl oxy contenant 1 à 18 atomes de carbone, et 9591 FR R10 et R20 peuvent être différents l'un de l'autre, mais devront contenir ensemble 1 à 24 atomes de carbone et R30 et R40 peuvent être différents l'un de l'autre, mais de- vront contenir ensemble 1 à 20 atomes de carbone, à condition qu'au moins un des R10 et R30 soit CH2CH(CH3)0 ou CH2CH 20 et qu'en outre, dans le cas o R10 ou R30 n'est ni CH2CH(CH3)}O, ni CH2CH20, le groupe R20 ou R40 respectif lié d'une autre manière soit supprimé. Des définitions de structure précéden- tes, il ressort que dans l'expression "oxyalkyl", le terme "alkyl" est employé dans le sens générique pour inclure des groupes hydrocarbonés aliphatiques, saturés et insaturés, à chaînes droite et ramifiée. La quantité de sel oxyalkyl phosphate d'aluminium, c'est-à-dire d'agent gélifiant employée dans la composition de la présente invention sera comprise entre environ 0,15 et environ 6 pourcent en poids par rapport au poids total de la composition. Au moins 0,25 pourcent en poids environ de l'a- gent gélifié est de préférence ajouté au liquide à base d'huile, les compositions particulièrement préférées en con- tenant d'environ 0,3 à environ 2 pourcent en poids. L'agent gélifiant peut être ajouté sous forme de sel préparé à l'a- vance ou peut être formé in situ. Cette dernière technique constitue le procédé préféré d'incorporation de l'agent géli- fiant dans la composition épaississante de la présente inven- tion puisqu'on obtient un meilleur contrôle des propriétés de la composition. Dans le cas o la formation de l'agent gélifiant in situ est la technique suivie, le précurseur ester phospho- rique est ajouté au départ au fluide à base d'huile en une quantité telle que l'on obtienne la quantité souhaitée de l'agent gélifiant désigné plus haut. Une quantité appropriée d'aluminate de sodium, de préférence en mélange avec de l'hy- droxyde de sodium et de l'eau, est ensuite ajoutée au liqui- de à base d'huile. Bien que les compositions de la présente invention fournissent des compositions liquides contenant un polymère, exemptes d'argile qui réduisent au minimum la sédimentation 9591 FR 6. 2578549 et le dépôt dur d'HEC, il est souhaitable de retarder davan- tage cette sédimentation et ce dépôt dur en incorporant un tensio-actif dans les compositions. Comme exemples non limi- tatifs de tensio-actifs appropriés, on peut citer le sorbi- tanne, des esters d'acides gras tels que le monolaurate de sorbitanne, le monooléate de sorbitanne, le monostéarate de sorbitanne, le monopalmitate de sorbitanne, le tristéarate de sorbitanne, etc; des esters d'acides gras'et de sorbitanne polyéthoxylés tels que le monolaurate de sorbitanne polyétho- xylé, le monopalmitate de sorbitanne polyéthoxylé, etc; des alkyl arylsulfonates; des esters d'acides gras polymères, etc. Il est à noter que le type et la quantité de tensio-actif employé dépendent de la concentration de l'HEC, de la durée de conservation de la composition de polymère et d'autres va- riables de ce type. D'une manière générale, le tensio-actif est utilisé en une quantité comprise entre environ 0,25 % et environ 4 % en poids, par rapport au poids total de la compo- sition de polymère. Lors de la préparation des compositions liquides contenant un polymère et, lorsqu'il est fait appel à la for- mation in situ de l'agent gélifiant, l'ester d'acide phospho- rique est ajouté au liquide à base d'huile et agité après quoi on ajoute la solution d'aluminate de sodium et on poursuit l'agitation pendant une période de temps adéquate jusqu'à ce que la réaction entre l'aluminate de sodium et l'ester d'acide phosphorique soit achevée. Apres cela et, accessoirement, on ajoute le tensio-actif et on agite le mélange. On introduit ensuite l'HEC et on mélange ensuite énergiquement la composi- tion avec cisaillement jusqu'à obtention de la viscosité dé- sirée. Les compositions de la présente invention trouvent une utilisation particulière dans la préparation de fluides tels que les fluides de complétion et les fluides de recondi- tionnement. Pour la préparation de ces fluides, les composi- tions de polymère liquides sont mélangées avec un milieu aqueux approprié. Bien que le milieu aqueux puisse être cons- titué par de l'eau douce, de l'eau du robinet, etc., le milieu 9591 FR 7. 2 549 aqueux est de préférence un milieu contenant un sel soluble tel que par exemple un sel soluble d'un métal alcalin, d'un métal alcalino-terreux, d'un métal du groupe IB, d'un métal du groupe IIB, ainsi que les sels d'ammonium et d'autres a- nions solubles dans l'eau. En particulier, les saumures con- tenant du chlorure de sodium et/ou du chlorure de calcium constituent d'excellents fluides de reconditionnement lors- qu'elles sont mélangées avec les présentes compositions à base de polymère liquides. La quantité de sel hydrosoluble dissous dans le milieu aqueux varie en fonction de la densité recherchée du fluide de forage ou de traitement de puitso Il est par exemple courant d'employer des solutions saturées de chlorure de sodium et/ou de chlorure de calcium pour la pré- paration de ces fluides, Pour la préparation des fluides de forage et de traitement des puits aqueux faisant appel aux compositions liquides contenant un polymère, la quantité de composition liquide à base de polymère ajoutée varie en fonc- tion de la viscosité souhaitée. Des fluides de forage et de traitement des puits avantageuxs peuvent être préparés par combinaison d'un milieu aqueux avec suffisamment de composi- tion liquide contenant un polymère pour que le mélange final contienne environ 0,045 a environ 0,907 kg d'IHEC pour 159 litres. On présente les exemples non limitatifs suivants pour illustrer davantage l'invention. Dans tous les cas, l'HEC employée était le Natrasol 250 HHR commercialisé par Hercules, Incorporated. Exemple 1 Des compositions liquides d'HEC à base de polymèp re, solubles dans les acides (HC! aqueux à 15 pourcent) ont été préparées à l'aide d'huile Diesel n 2 en tant que liqui- de à base d'huile. On a obtenu le sel oxyalkyl-phosphate d'a- luminium in situ en combinant un ester d'acide phosphorique, tel que décrit plus haut et vendu sous l'appellation ASP-162 par Nalco Chemical Company, avec une solution aqueuse d'alu- minate de sodium dans de l'hydroxyde de sodium vendue sous l'appellation ASP-200 par Nalco Chemical Co. Les tableaux I 9591 FR 8. 2578549 et II ci-dessous présentent diverses formulations (tableau I) et leurs propriétés rhéologiques (tableau II). TABLEAU I Pourcentage en poids des constituants N d'échan-:Diesel:HEC:Ester d'acide:Ail-minate: Co.mmentaires tillon phosphorique de sodium 1: 52,0: 45: 4,5: 0,40:Bonnrme suspension Mauvaise aptitude à 1 ' écoulerent 2 51, 0 45 3,7 3 Beon suspension : : :: :Apt.ide à l'écoulement passable 3 53,1 45 1,5 0,15 Suspension passable ::: ' Bonne aptitude à :::: ::1 'écoulement 4: 53,6: 45: 1,0: 0,50:Suspension médiocre 5: 54,1: 45: 0,1: 0,05:DépÈt dr TABLEAU II N :e 600:9 300:Viscosité:Viscosité:Seuil: d'échan-,::plastique apparente. d' écou- Com.entaires til lon lé1ment ::::: :: 1:> 300: 275: -: -: -:Bonne suspension Mauvaise aptitude à l'écoulement 2 290 185 105: 145: 80 Bonne suspension ::::: :Aptitude à l'écoulement passable 3 197 150 47 98 103 Suspension passable :-:: : : 'Bonne aptitude à ::::: : 1 'écoulement 4: 163: 99: 64: 81: 35:Suspension médiocre : 140: 87: 53: 70: 34 :Suspension médiocre Exemple 2 Une série de saumures, épaissies avec une composi- tion à base de polymère liquide désignée par échantillon n 2 dans l'exemple 1, a été comparée à une série de saumures idern: tique, épaissies avec la composition liquide à base de polym- re décrite dans la demande conjointe n d'ordre 115.405 (po- lymère liquide antérieur). La rhéologie des échantillons a été évaluée à l'aide d'un viscosimwtre FANIN modèle 35A. Les résul- 9591 FR 9-. 2578549 tats sont consignés dans les tableaux III à VI ci-après. TABLEAU III Viscosité plastique poduite par l'échantillon 2 de l'exem le 1 (kg/159 1) Mili.eu - Témoin: 0,454: 0,91: 1,36: 1,81: 2,27 Eau: 1,0: 12,0: 15,0: 27,0: 36,0: - NaCl (4,54 kg/159 1): 2,0 : 8,0: 9,0: 13,0: 18,0: 41,0 NaBr (4,99 kg/159 1): 1,5 : 4,O: 12,0: 20,0: 49,0:64,0 CaC12 (5,26 kg/159 1) 8,0: 8,5: 11, 0: 14,5: 27,5:52,5 CaBr2 (6,44 kg/159 1): 7,0 10,0 10,0:10,0 12,0 15,0 KC1 (4,40 kg/159 1): 3,5 : 4,0 8,0:14,0: 18,0: 20,0 CaC12/CaBr2 (5,67 kg/ 159 1): 9,0: 14,0: 11,5:14,0: 14,5 16,0 CaC12/CaBr2/ZnBr2 -. (8,16 kg/159 1): 23,0: 21,O: 19,5:20,0: 24,0: 20,0 ZnBr2 (8,71 kg/159 1): 30,0 : 23,0: 23,0: 23,0: 23,0: 23,0 TABLEAU IV Viscosité plastique produtea par le p__lre liquide antérieur (kg/159 1) Milieu:Ténmin: 0,454: 0,91: 1,36: 1,81: 2,27 Eau: 1,0 : 7,0 : 10,0 : 13, 0: 19,0: 25,0 NaCl: 2,0 : 9,0 : 13,0 : 17,0:20,0: 25,0 NaBr: 1,5 : 8,0 : 11,0 : 18,0: 17,0: 28,0 CaCl2: 8,0 : 13,5 : 22,0 : 26,0: 32,0:35,0 CaBr2: 7,0 10,0 : 9,5 : 13,0: 12,5:14,0 CB2 KC1 3,5: 6,5: 8,5: 12,5:15,0: 20,0 CaCl2/CaBr2: 9,0: 12,0: 14,0: 17,5: 20,5: 24,0 CaCl2/CaBr2/ZnBr2 23,0: 20, 0: 20,5: 22,0: 21,5: 24,0 9591 FR 10. 2578549 TABLEAU V Seuil d'écoulement produit par l'échantillon 2 de l'exemple 1 (kg/159 1) Milieu:Témoin: 0,454: 0,91: 1,36: 1,81: 2,27 Eau: 1,0 : 10,0 : 42,0 : 83, 0:154,0: - NaCl -: 2,0 : 3,0 : 9,0 : 18,0: 41,0: NaBr: 1,0 : 4,0 : 12,0 : 20,0: 49,0: 64,0 CaC12: 1,0 : 3,5 : 11,0: 14,5: 27,5: 52,5 CaBr2: 3,0: 3, 0: 2,0: 2,0: 3,0: 5,0 KOl: 1,5 : 2,0 : 4,0 : 13,0: 26,0: 46,0 CaClICaBr2: 0,0 : 1,0 : 3,5: 2,5: 2,0: 2,0 CaC12/CaBr2/ZnBr2 3,0: 0,0: 0,0 0,0: 0,0: 3,0 ZnBr2: 0,0 : 2,0 : 3,0: 4,0: 5,0: 6,0 TABLEAU VI Seuil d'écoulement produit par le polymère liquide antérieur (kg/159 1) Milieu:Téoin: 0,454: 0,91: 1,36: 1,81: 2,27 Eau: 1,0 : 3,0 : 9,0 : 12,0: 55,0: 61,0 NaCl: 2,0 : 1,0 : 7,0 : 19,0: 29,0: 44,0 NaBr: 1,0 : 5,0 : 8,0 : 28,0: 48,0: 64,0 CaCl2: 1,0 : 1,5 : 7,0 : 19,0: 40,0: 75,0 CaBr2: 3,0 : 1,0 : 2,0: 2,0: 4,5: 5,5 KC1: 1,5 : 2,0 : 6,5 : 13,0: 26,0: 41,0 CaCl2/CaBr2: 0,0 : 0,0 : 3,5: 4,5: 6,0: 10,0 CaClVCaBr2/ZnBr2: 3,0 : 0,0: 1,0: 1,5: 3,0: 1,0 Une comparaison de la viscosité apparente entre l'échantillon n 2 et la composition à base du polymère li- quide antérieur a montré que les deux étaient pareillement efficaces pour l'épaississement des saumures énumérées dans les tableaux III à VI ci-dessus. Pour déterminer la solubilité dans les acides des compositions contenant un polymère, des échantillons de 2 ml de l'échantillon n 2 ont été chaque fois introduits dans chacune des trois solutions aqueuses d'HCl à 15 % de 100 ml et agités sous chauffage. Dans tous les cas, le soluté s'est 9591 FR distribué et une dissolution s'est produite, laissant une solution limpide non Visqueuse. Il ressort des tableaux III à VI que les compositions liquides contenant un polymère de la présente invention qui sont exemptes d'argile et par consé- quent entièrement solubles dans les acides, sont aussi effi- caces pour l'épaississement de saumures typiques pour champs pétrolifères que la composition à base du polymère liquide an- térieur qui contient un agent gélifiant à base d'argile et qui a été commercialement utilisée avec succès dans des opéra- tions pétrolières typiques telles que reconditionnement, com- plétions et similaires. Ainsi qu'on l'a noté plus haut, la dissolution dans les acides est une particularité importante, notamment dans les opérations de complétion, puisque les ma- tières solides non dissoutes résiduelles dans les fluides peuvent endommager la formation productrice Exemple 3 L'addition d'un tensio-actif en vue de retarder la sédimentation et le dépôt dur d'HEC dans une composition li- quide à base de polymère (échantillon A) ne contenant aucun tensio-actif est comparée au cas d'une composition liquide contenant un polymère (échantillon B) et possédant sensible- ment la même composition que l'échantillon A mais contenant en plus un tensio-actif à base d'ester d'acide gras polymère commercialisé par ICI sous la marque Solsperse 6000. Les deux échantillons sont soumis à un vieillissement statique à 49 C pendant 20 jours. On observer alors qu'il se produit une sédi- mentation importante et un dépôt dur d'HEC dans l'échantillon A, qu'il y a peu ou pas de sédimentation, ni de dépôt dur d'HEC dans l'échantillon Bo Exeple 4 On a forrmulé une composition liquide contenant un polymère en mélangeant 53,44 % en poids d'une huile minérale sensiblement exempte d'aromatiques, vendue sous la marque Mentor 28 par Exxon, 0,48 % en poids d'un ester d'acide phos- phorique vendu sous l'appellation ASP-166, 0,08 %O en poids d'une solution d'aluminate de sodium/hydroxyde de sodium, vendue sous l'appellation ASP-200, 1,00 % en poids d'un ten- 9591 FR 12. 2578549 sio-actif à base d'ester d'acide gras polymère, vendu sous l'appellation Solsperse 6000 et 45,00 % en poids d'HEC. La formulation ainsi produite s'écoulait librement et ne présen- tait aucune sédimentation ou dépôt dur après un vieillisse- ment statique à 49'C pendant une semaine, la composition de- meurant également fluide après une semaine. La composition a épaissi avec efficacité une saumure à 4,54 kg de NaCl pour 3,785 litres et une saumure à 5,26 kg de CaC12 pour 3,785 li- tres. Cet exemple montre que la présente invention permet la préparation de compositions épaississantes pour saumures, dispersables dans les acides, exemptes d'argile et ne présen- tant aucun danger pour l'environnement. Du fait de leur sta- bilité, à savoir une sédimentation ou un dépôt dur minimal, les compositions liquides contenant un polymère peuvent être stockées et utilisées plus facilement que des formulations dans lesquelles l'HEC sédimente et forme un dépôt dur, ce qui nécessite un équipement de mélange encombrant et généralement non disponible. L'invention peut être mise en oeuvre sous d'autres formes spécifiques sans que l'on s'écarte de son esprit ou de ses caractéristiques essentielles. Les présents modes de réa- lisation doivent par conséquent être considérés, à tous points de vue, comme illustratifs et non restrictifs, la por- tée de l'invention étant indiquée par les revendications an- nexées plutôt que par la description qui précède et tous les changements qui entrent dans la définition et le domaine * d'équivalence des revendications doivent par conséquent y être inclus. 9591 FR 13, 2578549 REVENDICATIONS 1. Composition liquide contenant un polymère, apte à s'écouler, dispersable dans l'eau pour l'épaississe- ment de milieux aqueux, caractérisée en ce qu'elle comprend de l'hydroxycellulose, un liquide à base d'huile et une quantité gélifiante efficace d'un agent gélifiant contenant au moins un composé choisi dans le groupe de sels d'aluminium composés d'oxyalkylphosphates d'aluminium, d'oxyalkyl oxyal- kylphosphates d'aluminium et d'oxyalkyl alkylphosphates d'a- luminium, lesdits sels répondant à la formule développée: R20 - Roc o - -Al(OH) -1c i R - _ R40 - R30_/7d b dans laquelle a=Oà2 b =1 3 c 1 à 5 d = 1 à 5, et la somme de a + b = 3, R1O et R30 = un groupe alkyloxy, alcényloxy ou alcynyl- oxy contenant 1 à 18 atomes de carbone, CH2CH(CH3)O, CH2CH20 ou OH, R20 et R40 = un groupe alkyloxy, alcényloxy ou alcynylo- xy contenant 1 à 18 atomes de carbone, et dans laquelle R1O et R20 peuvent être différents l'un de l'autre, mais devront contenir ensemble 1 à 24 atomes de carbone et R30 et R40 peuvent être différents l'un de l'autre, mais devront contenir ensemble 1 à 20 atomes de carbone, à condition qu'au moins un des R10 et R30 soit CH2CH(CH3)O ou CH2CH20, qu'en outre, dans le cas o R10 ou R30 n'est ni CH2CH(CH3)0, CH2CH20, le groupe R20 ou R40 respectif lié d'une autre ma- nière soit supprimé et qu'en outre le nombre d'atomes de car- bone dans au moins un des R1O, R20, R30 et R40 soit d'au moins 6. 2. Composition selon la revendication 1, caractéri- 9591 FR 14. 257854 sée en ce qu'elle contient une quantité efficace d'un tensio- actif, suffisante pour retarder la sédimentation et le dépôt dur de l'hydroxyéthylcellulose. 3. Composition selon la revendication 1, caracté- risée en ce que l'hydroxyéthylcellulose est présente en une quantité d'environ 25 à environ 55 % en poids, par rapport au poids de ladite composition. 4. Composition selon la revendication 1, caracté- risée en ce que l'agent gélifiant est présent en une quantité d'environ 0, 15 % à environ 6,0 % en poids, par rapport au poids total de ladite composition. 5. Composition selon la revendication 1, caracté- risée en ce que le liquide à base d'huile est présent en une quantité d'environ 35 à environ 75 % en poids, par rapport au poids total de ladite composition. 6. Composition selon la revendication 2, caractéri- sée en ce que le tensio-actif est présent en une quantité d'environ 0,25 % à environ 4 % en poids, par rapport au poids total de ladite composition. 7. Composition selon la revendication 1, caracté- risée en ce que- le liquide à base d'huile est choisi dans la classe composée d'hydrocarbures aliphatiques et aromatiques liquides, d'huiles de pétrole, d'huile Diesel, de kérosène, d'huile minérale pratiquement exempte d'aromatiques et de leurs mélanges. 8. Composition selon la revendication 7, caracté- risée en ce que le liquide à base d'huile est constitué par une huile minérale pratiquement exempte d'aromatiques. 9591 FR